(57)【要約】【課題】正極部に向かって位置する電解質層と負極部に向かって位置する電解質層を互いに異なる材質で形成し、多層構造に積層することにより、正極部と負極部の特性を同時に満たすことができる二次電池用複合電解質を提供すること。【解決手段】本発明によれば、二次電池用複合電解質であって、正極部に向かって位置する第１電解質層、および負極部に向かって位置する第２電解質層を含み、前記第１電解質層および前記第２電解質層の各々は高分子基材およびセラミック粒子を含み、前記第１電解質層および前記第２電解質層は互いに異なる材質からなることを特徴とする多層構造を有する二次電池用複合電解質が提供される。【選択図】図１
2019510349.tif 000002
【特許請求の範囲】
【請求項１】
二次電池用複合電解質であって、
正極部に向かって位置する第１電解質層、および
負極部に向かって位置する第２電解質層を含み、
前記第１電解質層および前記第２電解質層の各々は高分子基材およびセラミック粒子を含み、
前記第１電解質層および前記第２電解質層は互いに異なる材質からなることを特徴とする多層構造を有する二次電池用複合電解質。
【請求項２】
前記第１電解質層と前記第２電解質層との間に位置する第３電解質層を含み、
前記第３電解質層は高分子基材およびセラミック粒子を含むことを特徴とする、請求項１に記載の多層構造を有する二次電池用複合電解質。
【請求項３】
前記二次電池用複合電解質は液体電解質をさらに含むことを特徴とする、請求項１または２に記載の多層構造を有する二次電池用複合電解質。
【請求項４】
前記第１電解質層は前記第２電解質層より相対的に前記正極部における電気的安定性に優れ、
前記第２電解質層は前記第１電解質層より相対的に前記負極部における電気的安定性に優れることを特徴とする、請求項１または２に記載の多層構造を有する二次電池用複合電解質。
【請求項５】
前記第１電解質層および前記第２電解質層の各々は互いに異なる高分子基材を含むことを特徴とする、請求項４に記載の多層構造を有する二次電池用複合電解質。
【請求項６】
前記高分子基材は、ポリビニリデンフルオリド（Ｐｏｌｙｖｉｎｙｌｉｄｅｎｅ  ｆｌｕｏｒｉｄｅ）系、ポリエチレングリコール（Ｐｏｌｙｅｔｈｙｌｅｎｅ  ｇｌｙｃｏｌ）系、ポリアクリロニトリル（Ｐｏｌｙａｃｒｙｌｏｎｉｔｒｉｌｅ）系、ポリメチルメタクリレート（Ｐｏｌｙｍｅｔｈｙｌ  ｍｅｔｈａｃｒｙｌａｔｅ）系、ポリビニルクロリド（Ｐｏｌｙｖｉｎｙｌ  ｃｈｌｏｒｉｄｅ）系、ポリビニルピロリドン（Ｐｏｌｙｖｉｎｙｌ  ｐｙｒｒｏｌｉｄｏｎｅ）系、ポリイミド（Ｐｏｌｙｉｍｉｄｅ）系、ポリエチレン（Ｐｏｌｙｅｔｈｙｌｅｎｅ）系、ポリウレタン（Ｐｏｌｙｕｒｅｔｈａｎｅ）系、ポリプロピレン（Ｐｏｌｙｐｒｏｐｙｌｅｎｅ）系、ポリプロピレンオキシド（Ｐｏｌｙｐｒｏｐｙｌｅｎｅ  ｏｘｉｄｅ）系、ポリエチレンイミン（Ｐｏｌｙｅｔｈｙｌｅｎｅ  ｉｍｉｎｅ）系、ポリエチレンスルフィド（Ｐｏｌｙｅｔｈｙｌｅｎｅ  ｓｕｌｆｉｄｅ）系、ポリビニルアセテート（Ｐｏｌｙｖｉｎｙｌ  ａｃｅｔａｔｅ）系、ポリエチレンサクシネート（Ｐｏｌｙｅｔｈｙｌｅｎｅ  ｓｕｃｃｉｎａｔｅ）系、ポリエステル（Ｐｏｌｙｅｓｔｅｒ）系、ポリアミン（Ｐｏｌｙａｍｉｎｅ）系、ポリスルフィド（Ｐｏｌｙｓｕｌｆｉｄｅ）系、シロキサン（Ｓｉｌｏｘａｎｅ）系、その派生物およびその組み合わせからなる群より選択される１種以上を含むことを特徴とする、請求項５に記載の多層構造を有する二次電池用複合電解質。
【請求項７】
前記第１電解質層および前記第２電解質層の各々は互いに異なるセラミック粒子を含むことを特徴とする、請求項４に記載の多層構造を有する二次電池用複合電解質。
【請求項８】
前記セラミック粒子は、Ａｌ２Ｏ３系、ＳｉＯ２系、ＢａＴｉＯ３系、ＴｉＯ２系、リチウム酸化物系、リチウム硫化物系、非晶質イオン伝導性物質、ナシコン（ＮＡＳＩＣＯＮ）、ナトリウム硫化物系、ナトリウム酸化物系、その派生物およびその組み合わせからなる群より選択される１種以上を含むことを特徴とする、請求項７に記載の多層構造を有する二次電池用複合電解質。
【発明の詳細な説明】
【技術分野】
【０００１】
本発明は、二次電池用複合電解質に関し、より詳しくは、２層以上の多層に複合電解質を構成して安定性および電気化学的特性を向上させた多層構造を有する二次電池用複合電解質に関する。
【背景技術】
【０００２】
携帯電話、ノート型パソコン、カムコーダなどの携帯用機器だけでなく、電気自動車に至るまで充放電が可能な二次電池の適用分野が次第に拡大しており、そのために二次電池の開発が活発に行われている。また、二次電池の開発時、容量密度および比エネルギーを向上させるための電池設計に対する研究開発も進められている。
【０００３】
一般に、二次電池は、正極部、負極部、およびその間に位置する電解質と高分子の分離膜とからなっている。
【０００４】
特に、従来の電気化学素子用電解質としては、液体状態の電解質、特に非水系有機溶媒に塩を溶解したイオン伝導性の有機液体電解質が主に用いられてきた。しかし、液体状態の電解質が有する可燃性と低い熱的安定性は、リチウム二次電池の安定性を低下させるという問題がある。
【０００５】
このような問題を解決し、リチウム二次電池の安定性を向上させるために、セラミック固体電解質、高分子電解質のような様々な電解質が開発された。
【０００６】
しかしながら、セラミック固体電解質と高分子電解質は、常温でイオン伝導度が低く、電極との高い界面抵抗特性を有しているため、二次電池の電気化学的特性を低下させるという他の問題がある。
【０００７】
このような問題を解決するために、セラミック粒子と高分子を混合して複合電解質を製造し、それに少量の液体電解質を含ませて固相の複合電解質を製造する試みがある。
【０００８】
このように製造された複合電解質は、熱的安定性も増加させるものの界面抵抗を減少させ、リチウムイオン活性化されたセラミックを含んでおり、リチウムイオンの移動を向上させることによって電気化学的特性を増加させる。
【０００９】
しかし、複合電解質に用いられるセラミックと高分子は、種類に応じて二次電池の正極部と負極部において異なる特性を有することによって安定性と電気化学的特性の向上に限界がある。
【００１０】
本発明と関連した先行文献としては大韓民国公開特許第１０−２０１３−０１１１８３３号（２０１３年１０月１１日）があり、前記先行文献には正極および負極を含むリチウムイオン二次電池用の多層構造の電解質が開示されている。
【００１１】
【発明の概要】
【発明が解決しようとする課題】
【００１２】
本発明は、かかる事情に鑑みてなされたものであり、正極部に向かって位置する電解質層と負極部に向かって位置する電解質層を互いに異なる材質で形成し、多層構造に積層することにより、正極部と負極部の特性を同時に満たすことができる二次電池用複合電解質を提供することを目的とする。
【課題を解決するための手段】
【００１３】
本発明に係る多層構造を有する二次電池用複合電解質は、二次電池用複合電解質であって、正極部に向かって位置する第１電解質層、および負極部に向かって位置する第２電解質層を含み、前記第１電解質層および前記第２電解質層の各々は高分子基材およびセラミック粒子を含み、前記第１電解質層および前記第２電解質層は互いに異なる材質からなることを特徴とする。
【００１４】
また、本発明に係る多層構造を有する二次電池用複合電解質は前記第１電解質層と前記第２電解質層との間に位置する第３電解質層を含み、前記第３電解質層は高分子基材およびセラミック粒子を含むことを特徴とする。
【００１５】
また、本発明に係る前記二次電池用複合電解質は液体電解質をさらに含むことを特徴とする。
【００１６】
なお、本発明に係る前記第１電解質層は前記第２電解質層より相対的に前記正極部における電気的安定性に優れ、前記第２電解質層は前記第１電解質層より相対的に前記負極部における電気的安定性に優れることを特徴とする。
【００１７】
また、本発明に係る前記第１電解質層および前記第２電解質層の各々は互いに異なる高分子基材を含むことを特徴とする。
【００１８】
なお、本発明に係る前記高分子基材は、ポリビニリデンフルオリド（Ｐｏｌｙｖｉｎｙｌｉｄｅｎｅ  ｆｌｕｏｒｉｄｅ）系、ポリエチレングリコール（Ｐｏｌｙｅｔｈｙｌｅｎｅ  ｇｌｙｃｏｌ）系、ポリアクリロニトリル（Ｐｏｌｙａｃｒｙｌｏｎｉｔｒｉｌｅ）系、ポリメチルメタクリレート（Ｐｏｌｙｍｅｔｈｙｌ  ｍｅｔｈａｃｒｙｌａｔｅ）系、ポリビニルクロリド（Ｐｏｌｙｖｉｎｙｌ  ｃｈｌｏｒｉｄｅ）系、ポリビニルピロリドン（Ｐｏｌｙｖｉｎｙｌ  ｐｙｒｒｏｌｉｄｏｎｅ）系、ポリイミド（Ｐｏｌｙｉｍｉｄｅ）系、ポリエチレン（Ｐｏｌｙｅｔｈｙｌｅｎｅ）系、ポリウレタン（Ｐｏｌｙｕｒｅｔｈａｎｅ）系、ポリプロピレン（Ｐｏｌｙｐｒｏｐｙｌｅｎｅ）系、ポリプロピレンオキシド（Ｐｏｌｙｐｒｏｐｙｌｅｎｅ  ｏｘｉｄｅ）系、ポリエチレンイミン（Ｐｏｌｙｅｔｈｙｌｅｎｅ  ｉｍｉｎｅ）系、ポリエチレンスルフィド（Ｐｏｌｙｅｔｈｙｌｅｎｅ  ｓｕｌｆｉｄｅ）系、ポリビニルアセテート（Ｐｏｌｙｖｉｎｙｌ  ａｃｅｔａｔｅ）系、ポリエチレンサクシネート（Ｐｏｌｙｅｔｈｙｌｅｎｅ  ｓｕｃｃｉｎａｔｅ）系、ポリエステル（Ｐｏｌｙｅｓｔｅｒ）系、ポリアミン（Ｐｏｌｙａｍｉｎｅ）系、ポリスルフィド（Ｐｏｌｙｓｕｌｆｉｄｅ）系、シロキサン（Ｓｉｌｏｘａｎｅ）系、その派生物およびその組み合わせからなる群より選択される１種以上を含むことを特徴とする。
【００１９】
また、本発明に係る前記第１電解質層および前記第２電解質層の各々は互いに異なるセラミック粒子を含むことを特徴とする。
【００２０】
なお、本発明に係る前記セラミック粒子は、Ａｌ２Ｏ３系、ＳｉＯ２系、ＢａＴｉＯ３系、ＴｉＯ２系、リチウム酸化物系、リチウム硫化物系、非晶質イオン伝導性物質、ナシコン（ＮＡＳＩＣＯＮ）、ナトリウム硫化物系、ナトリウム酸化物系、その派生物およびその組み合わせからなる群より選択される１種以上を含むことを特徴とする。
【００２１】
【発明の効果】
【００２２】
従来、二次電池の安定性を向上させるために、固相電解質は高分子またはセラミックのみから製造され、セラミックと高分子の複合電解質は１層にのみ製造されたが、高分子電解質は常温でイオン伝導度が低く、セラミック固体電解質は電極との界面抵抗が大きく、セラミックと高分子の複合電解質は二次電池の正極と負極の特性を同時に満たすことができない。
【００２３】
これとは異なり、本発明に係る多層構造を有する二次電池用複合電解質は、イオン伝導度が高く、電極との界面抵抗を減少させるだけでなく、正極部と負極部の特性を同時に満たすことができるという効果を有する。
【００２４】
また、熱的安定性に優れ、二次電池に適用する場合、容量に優れ、充放電サイクルが進むにつれて容量の大きな減少がなく維持されるという長所がある。
【００２５】
【図面の簡単な説明】
【００２６】
【図１】本発明に係る２層構造を有する二次電池用複合電解質の断面構造を模式的に示す図である。
【００２７】
【図２】本発明に係る３層構造を有する二次電池用複合電解質の断面構造を模式的に示す図である。
【００２８】
【図３】本発明に係る多層構造を有する二次電池用複合電解質表面のＳＥＭ分析写真である。
【００２９】
【図４】本発明に係る多層構造を有する二次電池用複合電解質断面のＳＥＭ分析写真である。
【００３０】
【図５】図５ａおよび図５ｂは本発明に係る多層構造を有する二次電池用複合電解質の変形特性を示す図である。
【００３１】
【図６】図６ａおよび図６ｂは本発明に係る多層構造を有する二次電池用複合電解質の熱的安定性を試験するための写真である。
【００３２】
【図７】図７ａおよび図７ｂは従来の商用化された二次電池用分離膜の熱的安定性を試験するための写真である。
【００３３】
【００３４】
【図８】図８ａは、本発明に係る多層構造を有する二次電池用複合電解質の充放電曲線である。図８ｂは、従来の二次電池用複合電解質の充放電曲線である。
【００３５】
【発明を実施するための形態】
【００３６】
以下では、添付図面を参照して本発明の好ましい実施形態について詳細に説明する。
【００３７】
【００３８】
本発明の利点および特徴、そしてそれらを達成する方法は、添付された図面と共に詳細に後述している実施形態を参照すれば明らかになるものである。
【００３９】
しかし、本発明は、以下にて開示される実施形態によって限定されるものではなく、互いに異なる様々な形態に実現でき、本実施形態は単に本発明の開示が完全になるようにし、本発明が属する技術分野で通常の知識を有する者に発明の範疇を完全に知らせるために提供されるものであり、本発明は請求項の範疇によって定義されるのみである。
【００４０】
また、本発明を説明するにおいて、関連した公知技術などが本発明の要旨を不要に濁す恐れがあると判断される場合には、それに関する詳しい説明は省略する。
【００４１】
【００４２】
図１は、本発明に係る２層構造を有する二次電池用複合電解質の断面構造を模式的に示す図である。
【００４３】
図１を参照すれば、本発明に係る２層構造を有する二次電池用複合電解質１００は、正極部および負極部を含む二次電池に用いられ、正極部に向かって位置する第１電解質層１１０および負極部に向かって位置する第２電解質層１２０を含むことを特徴とする。
【００４４】
この時、前記第１電解質層１１０および前記第２電解質層１２０の各々は高分子基材１０および前記高分子基材１０に分布したセラミック粒子２０を含み、前記第１電解質層１１０および前記第２電解質層１２０は互いに異なる材質からなることを特徴とする。
【００４５】
一般に、二次電池用複合電解質に用いられるセラミック粒子２０と高分子基材１０は、種類に応じて二次電池の正極部と負極部において異なる特性を有するため、電気化学的特性が低下するという問題がある。
【００４６】
単層構造の複合電解質を用いる場合には、正極部と負極部に一つの電解質層が接触し、このような一つの電解質層は正極部と負極部において各々異なる特性を示すため、二次電池の安定性および電気化学的特性を向上させるのに限界がある。
【００４７】
これとは異なり、本発明においては、正極部と負極部に接触する電解質に互いに異なる材質を有するように各々異なるセラミック粒子２０と高分子基材１０を複合化して２層またはそれ以上の多層構造を有する複合電解質を製造することによって、二次電池の安定性および電気化学的特性を向上させようとする。
【００４８】
図２は、本発明に係る３層構造を有する二次電池用複合電解質の断面構造を模式的に示す図である。
【００４９】
図２を参照すれば、本発明に係る多層構造を有する二次電池用複合電解質１００は、正極部および負極部を含む二次電池に用いられ、正極部に向かって位置する第１電解質層１１０および負極部に向かって位置する第２電解質層１２０を含み、前記第１電解質層１１０と前記第２電解質層１２０との間に位置する第３電解質層１３０をさらに含むことを特徴とする。
【００５０】
前記電解質層の各々は高分子基材１０および前記高分子基材１０に分布したセラミック粒子２０を含み、前記正極部に向かって位置する第１電解質層１１０と前記負極部に向かって位置する第２電解質層１２０は互いに異なる材質からなることを特徴とする。
【００５１】
この時、前記第１電解質層１１０は前記第２電解質層１２０より相対的に前記正極部における電気的安定性に優れ、前記第２電解質層１２０は前記第１電解質層１１０より相対的に前記負極部における電気的安定性に優れることが好ましい。
【００５２】
また、前記第３電解質層１３０を通じて様々なセラミック特性を複合化することによって、二次電池の電気化学的特性をさらに向上させることができる。
【００５３】
上記の構造の他に、使用しようとする二次電池の特性や所望の複合電解質の特性を実現するために、前記第１電解質層１１０と前記第２電解質層１２０との間に複数の電解質層を追加することができ、それにより、多層構造を有する二次電池用複合電解質を実現することができる。多層構造は、前述した２層構造および３層構造を全て含むことができることは勿論である。
【００５４】
このような多層構造を製造するためには、プリンティング法、ドクターブレイド法、相分離法、エレクトロスピニング法、抽出法、圧搾法などの通常的に知られた製造方法を利用することができる。
【００５５】
本発明に係る多層構造を有する二次電池用複合電解質は、少量の液体電解質をさらに含むことができる。
【００５６】
前記液体電解質は、エチレンカーボネート（Ｅｔｈｙｌｅｎｅ  Ｃａｒｂｏｎａｔｅ）、プロピレンカーボネート（Ｐｒｏｐｙｌｅｎｅ  Ｃａｒｂｏｎａｔｅ）、１，２−ブチレンカーボネート（Ｂｕｔｙｌｅｎｅ  Ｃａｒｂｏｎａｔｅ）、２，３−ブチレンカーボネート（Ｂｕｔｙｌｅｎｅ  Ｃａｒｂｏｎａｔｅ）、２，３−ペンチレンカーボネート（Ｐｅｎｔｙｌｅｎｅ  Ｃａｒｂｏｎａｔｅ）などのような環状カーボネート系有機溶媒と、ジメチルカーボネート（Ｄｉｍｅｔｈｙｌ  Ｃａｒｂｏｎａｔｅ）、ジエチルカーボネート（Ｄｉｅｔｈｙｌ  Ｃａｒｂｏｎａｔｅ）、エチルメチルカーボネート（Ｅｔｈｙｌｍｅｔｈｙｌ  Ｃａｒｂｏｎａｔｅ）、１，２−ジメトキシエタン（Ｄｉｍｅｔｈｏｘｙｅｔｈａｎｅ）、ジプロピルカーボネート（Ｄｉｐｒｏｐｙｌ  Ｃａｒｂｏｎａｔｅ）、メチルプロピルカーボネート（Ｍｅｔｈｙｌｐｒｏｐｙｌ  Ｃａｒｂｏｎａｔｅ）およびエチルプロピルカーボネート（Ｅｔｈｙｌｐｒｏｐｙｌ  Ｃａｒｂｏｎａｔｅ）などのような線状カーボネート系有機溶媒にＬｉＢＦ４、ＬｉＣｌＯ４、ＬｉＰＦ６、ＬｉＳｂＦ６、ＬｉＡｓＦ６、Ｌｉ（Ｃ２Ｆ５ＳＯ３）２Ｎ、ＬｉＣＦ３ＳＯ３、Ｌｉ（ＣＦ３ＳＯ２）２Ｎ、ＬｉＣ４Ｆ９ＳＯ３、Ｌｉ（ＣＦ３ＳＯ２）３Ｃ、ＬｉＢＰｈ４、ＬｉＡｌＯ４、ＬｉＡｌＣｌ４、ＬｉＳＣＮおよびＬｉＣ（ＣＦ３ＳＯ２）３からなる群より選択された一つ以上のリチウム塩を溶解させたものであってもよいが、これらに制限されず、当技術分野で通常的に用いられる全ての液体電解質を含むことができる。
【００５７】
前記液体電解質は、全体複合電解質１００重量部に対して１〜５０重量部で含まれることが好ましく、含浸過程によって複合電解質に投入できる。
【００５８】
液体電解質を含浸させる方法には、各々の電解質層を別途に製作した後に含浸させるか、または多層構造を有する複合電解質の全体を含浸させることもできる。
【００５９】
このように含浸された液体電解質は、電極と電解質の界面抵抗を減少させるだけでなく、複合電解質内のセラミック粒子２０と高分子基材１０間の界面抵抗も減少させることができる。
【００６０】
第１電解質層１１０および第２電解質層１２０の各々は同じ高分子基材１０を含むことを制限するものではないが、互いに異なる高分子基材１０を含むことが好ましい。
【００６１】
ここで、前記高分子基材１０は、ポリビニリデンフルオリド（Ｐｏｌｙｖｉｎｙｌｉｄｅｎｅ  ｆｌｕｏｒｉｄｅ、ＰＶｄＦ）系、ポリエチレングリコール（Ｐｏｌｙｅｔｈｙｌｅｎｅ  ｇｌｙｃｏｌ、ＰＥＯ）系、ポリアクリロニトリル（Ｐｏｌｙａｃｒｙｌｏｎｉｔｒｉｌｅ、ＰＡＮ）系、ポリメチルメタクリレート（Ｐｏｌｙｍｅｔｈｙｌ  ｍｅｔｈａｃｒｙｌａｔｅ、ＰＭＭＡ）系、ポリビニルクロリド（Ｐｏｌｙｖｉｎｙｌ  ｃｈｌｏｒｉｄｅ）系、ポリビニルピロリドン（Ｐｏｌｙｖｉｎｙｌ  ｐｙｒｒｏｌｉｄｏｎｅ、ＰＶＰ）系、ポリイミド（Ｐｏｌｙｉｍｉｄｅ、ＰＩ）系、ポリエチレン（Ｐｏｌｙｅｔｈｙｌｅｎｅ、ＰＥ）系、ポリウレタン（Ｐｏｌｙｕｒｅｔｈａｎｅ、ＰＵ）系、ポリプロピレン（Ｐｏｌｙｐｒｏｐｙｌｅｎｅ、ＰＰ）系、ポリプロピレンオキシド（Ｐｏｌｙｐｒｏｐｙｌｅｎｅ  ｏｘｉｄｅ、ＰＰＯ）系、ポリエチレンイミン（Ｐｏｌｙｅｔｈｙｌｅｎｅ  ｉｍｉｎｅ、ＰＥＩ）系、ポリエチレンスルフィド（Ｐｏｌｙｅｔｈｙｌｅｎｅ  ｓｕｌｆｉｄｅ、ＰＥＳ）系、ポリビニルアセテート（Ｐｏｌｙｖｉｎｙｌ  ａｃｅｔａｔｅ、ＰＶＡｃ）系、ポリエチレンサクシネート（Ｐｏｌｙｅｔｈｙｌｅｎｅ  ｓｕｃｃｉｎａｔｅ、ＰＥＳｃ）系、ポリエステル（Ｐｏｌｙｅｓｔｅｒ）系、ポリアミン（Ｐｏｌｙａｍｉｎｅ）系、ポリスルフィド（Ｐｏｌｙｓｕｌｆｉｄｅ）系、シロキサン（Ｓｉｌｏｘａｎｅ）系、その派生物およびその組み合わせからなる群より選択される１種以上を含むことを特徴とする。
【００６２】
また、第１電解質層１１０および第２電解質層１２０の各々は互いに異なるセラミック粒子２０を含むことが好ましい。
【００６３】
ここで、前記セラミック粒子２０は、Ａｌ２Ｏ３系、ＳｉＯ２系、ＢａＴｉＯ３系、ＴｉＯ２系、リチウム酸化物系、リチウム硫化物系、非晶質イオン伝導性物質、ナシコン（ＮＡＳＩＣＯＮ）、ナトリウム硫化物系、ナトリウム酸化物系、その派生物およびその組み合わせからなる群より選択される１種以上を含むことを特徴とする。
【００６４】
この時、前記リチウム酸化物系はＬｉ１．３Ａｌ０．３Ｔｉ１．７（ＰＯ４）３（ＬＴＡＰ）やＬｉ７Ｌａ３Ｚｒ２Ｏ１２（ＬＬＺＯ）などを含むことができ、前記リチウム硫化物系はＬｉ１０ＧｅＰ２Ｓ１２、Ｌｉ２Ｓ−Ｐ２Ｓ５などを含むことができ、前記非晶質イオン伝導性物質はリン系ガラス（ｐｈｏｓｐｈｏｒｕｓ−ｂａｓｅｄ  ｇｌａｓｓ）、酸化物系ガラス（ｏｘｉｄｅ−ｂａｓｅｄ  ｇｌａｓｓ）、酸化物／硫化物系ガラス（ｏｘｉｄｅ／ｓｕｌｆｉｄｅ  ｂａｓｅｄ  ｇｌａｓｓ）などを含むことができる。
【００６５】
ポリエチレングリコール（Ｐｏｌｙｅｔｈｙｌｅｎｅ  ｇｌｙｃｏｌ、ＰＥＯ）系高分子は、負極部側では安定するが、正極部側では不安定な側面があり、Ｌｉ１．３Ａｌ０．３Ｔｉ１．７（ＰＯ４）３（ＬＴＡＰ）セラミック固体電解質は、Ｔｉの高い還元電位のために黒鉛、Ｓｉ、Ｌｉなどのような低い電圧の負極を用いることができないという問題があるが、リチウムイオン活性度に優れて複合電解質の電気化学的特性を増加させることができる。
【００６６】
例えば、本発明に係る第１電解質層１１０は、電気的安定性の高いポリビニリデンフルオリド（Ｐｏｌｙｖｉｎｙｌｉｄｅｎｅ  ｆｌｕｏｒｉｄｅ、ＰＶｄＦ）を高分子基材１０として用い、ＬＴＡＰをセラミック粒子２０として用いて複合化し、第２電解質層１２０は、電気的安定性の高いポリビニリデンフルオリド（Ｐｏｌｙｖｉｎｙｌｉｄｅｎｅ  ｆｌｕｏｒｉｄｅ、ＰＶｄＦ）や負極部側で安定性の高いポリエチレングリコール（Ｐｏｌｙｅｔｈｙｌｅｎｅ  ｇｌｙｃｏｌ、ＰＥＯ）系を高分子基材１０として用い、低電圧に安定したＬＬＺＯやＡｌ２Ｏ３をセラミック粒子２０として用いて複合化することができるが、これに限定されるものではない。
【００６７】
本発明に係る第３電解質層１３０は、ポリエチレングリコール（Ｐｏｌｙｅｔｈｙｌｅｎｅ  ｇｌｙｃｏｌ、ＰＥＯ）系を高分子基材１０として用い、Ｌｉ２Ｓ−Ｐ２Ｓ５などのリチウム硫化物系をセラミック粒子２０として用いて複合化することができるが、これに限定されるものではない。
【００６８】
図３は本発明に係る多層構造を有する二次電池用複合電解質表面のＳＥＭ分析写真であり、図４は本発明に係る多層構造を有する二次電池用複合電解質断面のＳＥＭ分析写真である。
【００６９】
図３および図４を参照すれば、本発明に係る多層構造を有する二次電池用複合電解質は、セラミック粒子と高分子基材がよく混合されて表面が非常に均一に形成されたことが分かり、電解質層間の結合が堅固に形成されたことが分かる。
【００７０】
図５ａおよび図５ｂは本発明に係る多層構造を有する二次電池用複合電解質の変形特性を示す図であり、図示したように可変性に非常に優れることが分かる。
【００７１】
図６ａは従来の商用化された二次電池用分離膜の熱的安定性を試験するための写真であり、図６ｂは本発明に係る多層構造を有する二次電池用複合電解質の熱的安定性を試験するための写真である。
【００７２】
図６ａおよび図６ｂを参照すれば、本発明に係る多層構造を有する二次電池用複合電解質は、可燃性がなく、１２０度においても収縮しない優れた熱的安定性を示す反面、商用化分離膜は、火によく燃え、１２０度において激しく収縮することが分かる。
【００７３】
図７ａは本発明に係る多層構造を有する二次電池用複合電解質の充放電曲線であり、図７ｂは従来の二次電池用複合電解質の充放電曲線である。
【００７４】
ここで、図７ａに示された本発明に係る多層構造を有する二次電池用複合電解質は、正極部に向かって位置する第１電解質層としてＬＴＡＰとＰＶｄＦを重量比８０：２０で混合して製造し、負極部に向かって位置する第２電解質層としてＬＬＺＯとＰＶｄＦを重量比８０：２０で混合して製造し、フィルム製造方法としてプリンティング、相分離およびドクターブレード方法を利用した。このように製造された複合電解質に全体複合電解質１００重量部に対して１０重量部に該当する液体電解質を含浸させた。
【００７５】
複合電解質を用いた二次電池の電気化学的特性を分析するために、正極としてはＬｉＣｏＯ２を用い、負極としては電位の最も低いＬｉ金属を用いて、常温、０．１Ｃの電流密度で充放電させた。
【００７６】
図７ｂに示された従来の二次電池用複合電解質は、ＰＥＯ／ＬＴＡＰ／ＰＥＯの３層構造の単一混合物により複合電解質を構成したものである。
【００７７】
図示したように、ＬｉＣｏＯ２正極が最大１７０ｍＡｈ／ｇの容量を示し、本発明に係る多層構造を有する二次電池用複合電解質は、１６０ｍＡｈ／ｇの容量を有し、充放電サイクルが繰り返されるにもかかわらず、容量変化が大きくないのに対し、従来の二次電池用複合電解質は、充放電サイクルが繰り返されることによって容量が継続的に減少することが分かるところ、本発明に係る多層構造を有する二次電池用複合電解質の電気化学的特性が優れることが分かる。
【００７８】
今まで本発明に係る二次電池用複合電解質に関する具体的な実施形態について説明したが、本発明の範囲から逸脱しない限度内では種々の実施変形が可能であるのは明らかなことである。
【００７９】
したがって、本発明の範囲は説明された実施形態に限定して定められてはならず、後述する特許登録請求の範囲だけでなく、該特許登録請求の範囲と均等なものによって定められなければならない。
【００８０】
すなわち、前述した実施形態は全ての面で例示的なものであって、限定的なものではなく、本発明の範囲は詳細な説明よりは後述する特許登録請求の範囲によって示され、その特許登録請求の範囲の意味および範囲そしてその等価概念から導き出される全ての変更または変形された形態が本発明の範囲に含まれるものとして解釈しなければならない。
【００８１】
配列表  Ｆｒｅｅ  Ｔｅｘｔ
【００８２】
無し
【図１】
2019510349.tif 000003
【図２】
2019510349.tif 000004
【図３】
2019510349.tif 000005
【図４】
2019510349.tif 000006
【図５】
2019510349.tif 000007
【図６】
2019510349.tif 000008
【図７】
2019510349.tif 000009
【図８】
2019510349.tif 000010
【国際調査報告】
2019510349.tif 000011
2019510349.tif 000012
2019510349.tif 000013
2019510349.tif 000014